(57)【要約】【課題】泥土［特に、高含水比の泥土（含水泥土）］を改質するのに有用な泥土改質剤を提供する。【解決手段】泥土改質剤を、珪酸ソーダ水溶液と、非ポリアクリル酸系水溶性高分子と、酸性無機物質とで構成する。前記水溶性高分子は、例えば、ポリアクリルアミド系樹脂の加水分解物、カルボキシメチルセルロース類などであってもよい。また、前記酸性無機物質は、アルミニウム化合物（例えば、ポリ塩化アルミニウム）、鉄化合物（例えば、ポリ硫酸第二鉄など）などで構成してもよい。このような泥土改質剤は、高含水比、例えば、含水比１００重量％以上の泥土であっても、効率よく改質又は固化できる。【選択図】なし【特許請求の範囲】
【請求項１】
珪酸ソーダ水溶液と、非ポリアクリル酸系水溶性高分子と、酸性無機物質とで構成されている泥土改質剤。
【請求項２】
水溶性高分子が、アニオン性のポリアクリルアミド系樹脂およびカルボキシアルキルセルロース類から選択された少なくとも１種で構成されている請求項１記載の泥土改質剤。
【請求項３】
水溶性高分子が、ポリアクリルアミド系樹脂の加水分解物およびカルボキシメチルセルロース類から選択された少なくとも１種で構成されている請求項１記載の泥土改質剤。
【請求項４】
水溶性高分子が、（i）数平均分子量１０００万以上を有し、かつアクリルアミド単位全体の１５〜５０モル％がアニオン化されたポリアクリルアミド系樹脂の加水分解物、および（ii）カルボキシメチル基の平均置換度が０．８５〜１．７であり、かつＢ型粘度計を用いて、６０ｒｐｍおよび２５℃の条件下で測定したときの１重量％水溶液粘度が１０００ｍＰａ・ｓ以上であるカルボキシメチルセルロース類から選択された少なくとも１種で構成されている請求項１記載の泥土改質剤。
【請求項５】
酸性無機物質が、アルミニウム化合物および鉄化合物から選択された少なくとも１種で構成されている請求項１記載の泥土改質剤。
【請求項６】
酸性無機物質が、ポリ塩化アルミニウム、およびポリ硫酸第二鉄から選択された少なくとも１種で構成されている請求項１記載の泥土改質剤。
【請求項７】
酸性無機物質の割合が、珪酸ソーダ水溶液１００重量部に対して、２０〜１５０重量部である請求項１記載の泥土改質剤。
【請求項８】
（i）水溶性高分子が、アクリルアミド単位全体の１０〜６０モル％がアニオン化されたポリアクリルアミド系樹脂の加水分解物、およびカルボキシメチル基の平均置換度が０．８５〜１．７であるカルボキシメチルセルロース類から選択された少なくとも１種で構成されており、（ii）酸性無機物質が、塩基度７０％以上のポリ塩化アルミニウム、およびポリ硫酸第二鉄から選択された少なくとも１種で構成されており、（iii）酸性無機物質の割合が、珪酸ソーダ水溶液１００重量部に対して、３０〜１００重量部である請求項１記載の泥土改質剤。
【請求項９】
さらに、水硬性物質で構成されている請求項１記載の泥土改質剤。
【請求項１０】
含水比が１００重量％以上の泥土を改質するために用いる請求項１記載の泥土改質剤。
【請求項１１】
泥土と請求項１記載の泥土改質剤とを混合することにより、泥土を改質する方法。
【請求項１２】
泥土と、珪酸ソーダ水溶液及び水溶性高分子とを混合したのち、酸性無機物質を混合する請求項１１記載の方法。
【請求項１３】
酸性無機物質を混合したのち、さらに水硬性物質を混合する請求項１２記載の方法。
【請求項１４】
珪酸ソーダ水溶液１００重量部に対して酸性無機物質２０〜１５０重量部の割合で、かつ泥土１００重量部に対して、珪酸ソーダ水溶液０．５〜１０重量部、水溶性高分子０．０５〜２重量部および水硬性物質５〜４０重量部の割合で混合する請求項１３記載の方法。
【発明の詳細な説明】
【技術分野】
【０００１】
本発明は、泥土［特に、高含水比の泥土（含水汚泥、含水土壌、含水泥土）］を改質するのに有用な改質剤、およびこの改質剤を用いた泥土改質方法に関する。
【背景技術】
【０００２】
一般に、ボーリング工事、構造物基礎工事や地下トンネル掘削工事、浚藻等の土木工事で発生する含水汚泥や水中に堆積している水中泥状堆積物等の含水汚泥を除去又は廃棄するため、これらの含水汚泥をトラック等で廃棄場所まで搬出する方法が用いられている。しかし、これらの含水汚泥は流動性が高いことから、搬送に制約があり困難であった。
【０００３】
そこで、これらの含水汚泥の流動性を低下させるために固化材（固化剤）を添加し、含水汚泥を減容化又は固化させる方法が開発されている。このような含水汚泥固化材としては、例えば、セメント、生石灰、有機高分子吸水剤、無機吸水剤などの水硬性物質、水溶性高分子（ポリアクリルアミドなど）などが知られている。しかし、水硬性物質では、比較的大量に添加し、且つ比較的時間をかけなければ、初期の効果を得ることができず、また、水溶性高分子では、汚泥（処理土）の強度を確保し難く、費用的にも問題があった。
【０００４】
種々の固化材を組み合わせる試みもなされており、例えば、水溶性高分子とセメント等の水硬性物質との組成物、有機高分子吸水剤や無機吸水剤等の吸水性に優れた成分と水硬性物質等の固化成分との組成物、水溶性高分子と金属塩との組成物などが知られている。
【０００５】
具体的には、特開平８−３３３５７１号公報（特許文献１）には、（Ａ）合成水溶性高分子（例えば、アニオン性ポリアクリルアミドなど）と天然水溶性高分子（例えば、グアガムなど）との混合物が０．２〜１０重量部、（Ｂ）無機物粉末および／または有機物粉末（例えば、籾殻粉末、胡桃粉末、椰子殻粉末、木粉など）が０．２〜２０重量部、および（Ｃ）無機系固化剤（例えば、ポルトランドセメント、混合セメント、特殊セメント、改良セメント、生石灰、消石灰など）１０〜２００重量部からなる残土固化処理剤が開示されている。また、この文献には、前記無機物粉末として、例えば、タルク、ケイソウ土、カオリン、ベントナイト、硅砂、珪酸ソーダ、炭酸カルシウム、ゼオライト、水砕スラグ、石膏、シラスバルーン、ポリ塩化アルミニウム、硫酸バンド、フライアッシュ、ポゾランなどの粉末が用いられ、固化速度の速さ、および固化後の状態が良好な点でタルク、ベントナイト、硅砂、炭酸カルシウム、ゼオライト、水砕スラグが好ましく用いられることが記載されている。
【０００６】
また、特開平６−２１８３９５号公報（特許文献２）には、含水汚泥またはヘドロに、部分鹸化ポリビニルアルコール及び水ガラスを添加して混合することを特徴とする含水汚泥またはヘドロの団粒化処理方法が開示されている。
【０００７】
さらに、特公平７−１１２５６０号公報（特許文献３）には、珪酸ソーダと溶媒水とからなる組成物Ａ液と、（１）２価又は３価の鉄塩及びアルミニウムの硫酸塩を含有する混合物、又は（２）２価又は３価の鉄塩及びアルミニウムの硫酸塩を含有する混合物に更にアルカリ土類金属塩を加えた混合物から選ばれる混合物を主成分とし、該無機塩の混合物を溶媒水に溶解してなる組成物Ｂ液との二液成分系からなる泥土硬化処理剤が開示されている。
【０００８】
さらにまた、特開平８−３３３５７３号公報（特許文献４）には、（Ａ）水性高分子（例えば、ポリアクリルアミド、ポリエチレンオキサイド、ポリアクリル酸ソーダ、グアガムなどの水溶性高分子、アクリル酸塩重合体の架橋物などの吸水性樹脂）が０．２〜１０．０重量部、（Ｂ）アルカリ金属イオンを含有する塩類（例えば、ケイ酸塩、ハロゲン化物、炭酸塩、硫酸塩、硝酸塩など）が０．２〜２０．０重量部、および（Ｃ）セメントが１０〜２００重量部からなる残土改良剤が開示されている。
【０００９】
また、特開平９−１７６６４３号公報（特許文献５）には、水ガラスと、酸性物質と、水硬性物質とからなることを特徴とする含水泥土の粒子化剤が開示されている。この文献には、前記酸性物質として、酢酸、クエン酸等の比較的低分子量の有機酸、およびその部分塩；硫酸、塩酸等の無機酸；加水分解によって酢酸を生じるグリオキサール；カルボキシル基を含有する比較的高分子量の有機酸およびその部分塩（例えば、ポリアクリル酸、その部分塩）などを例示しており、ポリアクリル酸および／またはその部分塩が特に好ましいことが記載されている。また、この文献には、前記粒子化剤が、さらに、塩化カルシウム（無水物，二水塩，六水塩）、酢酸カルシウム（無水塩，一水塩，二水塩）、硫酸アルミニウム、塩化アルミニウム、塩化第一鉄、塩化第二鉄、ポリ塩化アルミニウム等の多価金属化合物を含んでいてもよいこと、塩化カルシウム・二水塩が特に好ましいことが記載されている。また、この文献には、水分量が多い含水泥土は、再度固液分離を行い、水分量を低減すればよいと記載されている。
【００１０】
さらに、特開平１０−１６５９９８号公報（特許文献６）には、(Ａ)無機凝結性化合物及び(Ｂ)水溶性高分子化合物を含有することを特徴とするアルカリ性泥土の改質剤が開示されている。この文献には、無機凝結性化合物の例として、塩化ナトリウム、塩化カルシウム、炭酸ナトリウム、炭酸カリウム、炭酸水素ナトリウム、硫酸ナトリウム、硫酸アルミニウム、硫酸カリウムアルミニウム、硫酸アンモニウムアルミニウム、チオシアン酸ナトリウム、チオシアン酸カルシウム、チオ硫酸ナトリウム、硝酸ナトリウム、硝酸カルシウム、亜硝酸ナトリウム、亜硝酸カルシウム、ホウ酸、モリブデン酸ナトリウム、アルミン酸ナトリウム、アルミン酸カリウム、水酸化ナトリウム、メタケイ酸ナトリウム、ケイ酸ナトリウム、ケイ酸カリウム、コロイダルシリカなどが記載されている。また、水溶性高分子化合物の例としては、デンプン、マンナン、アルギン酸ナトリウム、ローカストビーンガム、グアーガム、ペクチン、キサンタンガム、デキストラン、ゼラチン、ラムザンガム、ジェランガムなどの天然水溶性高分子化合物、ビスコース、メチルセルロース、エチルセルロース、カルボキシメチルセルロース、ヒドロキシプロピルセルロース、カチオン化セルロース、α化デンプン、カルボキシルデンプン、ジアルデヒドデンプン、カチオン化デンプン、デキストリン、ブリティシュゴム、カチオン化グアーガム、アニオン化グアーガム、メチルグリコールキトサンなどの半合成水溶性高分子化合物、ポリビニルアルコール、ポリビニルピロリドン、ポリ（メタ）アクリルアミド、ポリ（メタ）アクリル酸又はそのナトリウム塩、ポリ（メタ）アクリロイルオキシエチルトリメチルアンモニウムクロライド、ポリエチレンオキサイド、ポリビニルメチルエーテルなどの合成水溶性高分子化合物などが記載されている。
【００１１】
しかし、これらの文献に記載の固形材であっても、未だ満足に汚泥を固化できない。特に、含水汚泥の種類によって、固化の効果に大きな差が出たり、特に電解質や有機物を多く含む含水汚泥の場合には、固化材（剤）の添加量が多量になるなどの問題があった。
【特許文献１】特開平８−３３３５７１号公報（特許請求の範囲、段落番号［００２２］）
【特許文献２】特開平６−２１８３９５号公報（特許請求の範囲）
【特許文献３】特公平７−１１２５６０号公報（特許請求の範囲）
【特許文献４】特開平８−３３３５７３号公報（特許請求の範囲）
【特許文献５】特開平９−１７６６４３号公報（特許請求の範囲、段落番号［００１２］）
【特許文献６】特開平１０−１６５９９８号公報（特許請求の範囲、段落番号［０００５］）
【発明の開示】
【発明が解決しようとする課題】
【００１２】
従って、本発明の目的は、泥土（例えば、汚泥）を効率よく固化（又は半固化又は減容）できる泥土改質剤およびこの泥土改質剤を用いた泥土改質方法を提供することにある。
【００１３】
本発明の他の目的は、泥土の種類や含水割合などにかかわらず、安定して泥土を固化できる泥土改質剤およびこの泥土改質剤を用いた泥土改質方法を提供することにある。
【００１４】
本発明のさらに他の目的は、高い含水割合の泥土（例えば、含水汚泥）であっても、比較的少量で効率よく固化できる泥土改質剤およびこの泥土改質剤を用いた泥土改質方法を提供することにある。
【００１５】
本発明の別の目的は、電解質や有機物を含む泥土などであっても、安定して固化できる泥土改質剤およびこの泥土改質剤を用いた泥土改質方法を提供することにある。
【課題を解決するための手段】
【００１６】
本発明者は、前記課題を達成するため鋭意検討した結果、珪酸ソーダ水溶液と、特定の水溶性高分子と、酸性無機物質と（さらには、水硬性物質と）の特定の組み合わせにより、泥土（特に、高含水比の泥土）を効率よく安定して固化できることを見出し、本発明を完成した。
【００１７】
すなわち、本発明の泥土改質剤は、珪酸ソーダ水溶液と、非ポリアクリル酸系水溶性高分子［すなわち、ポリアクリル酸類（例えば、ポリアクリル酸及びその部分塩など）を除く水溶性高分子］と、酸性無機物質とで構成されている。前記水溶性高分子は、アニオン性水溶性高分子、例えば、アニオン性のポリアクリルアミド系樹脂（例えば、ポリアクリルアミド系樹脂の加水分解物）およびカルボキシアルキルセルロース類（特に、カルボキシメチルセルロース類）から選択された少なくとも１種で構成されていてもよい。代表的には、前記水溶性高分子は、（i）数平均分子量１０００万以上を有し、かつアクリルアミド単位全体の１５〜５０モル％がアニオン化されたポリアクリルアミド系樹脂の加水分解物、および（ii）カルボキシメチル基の平均置換度が０．８５〜１．７であり、かつＢ型粘度計を用いて、６０ｒｐｍおよび２５℃の条件下で測定したときの１重量％水溶液粘度が１０００ｍＰａ・ｓ以上であるカルボキシメチルセルロース類から選択された少なくとも１種で構成されていてもよい。
【００１８】
前記酸性無機物質は、例えば、アルミニウム化合物（例えば、ポリ塩化アルミニウム）および鉄化合物（例えば、ポリ硫酸第二鉄）から選択された少なくとも１種で構成されていてもよい。本発明の泥土改質剤において、前記酸性無機物質の割合は、珪酸ソーダ１００重量部に対して、例えば、２０〜１５０重量部程度であってもよい。
【００１９】
代表的な本発明の泥土改質剤には、（i）水溶性高分子が、アクリルアミド単位全体の１０〜６０モル％がアニオン化されたポリアクリルアミド系樹脂の加水分解物、およびカルボキシメチル基の平均置換度が０．８５〜１．７であるカルボキシメチルセルロース類から選択された少なくとも１種で構成されており、（ii）酸性無機物質が、塩基度７０％以上のポリ塩化アルミニウム、およびポリ硫酸第二鉄から選択された少なくとも１種で構成されており、（iii）酸性無機物質の割合が、珪酸ソーダ水溶液１００重量部に対して、３０〜１００重量部である泥土改質剤などが含まれる。
【００２０】
前記泥土改質剤は、さらに、水硬性物質（例えば、セメントなど）で構成されていてもよい。
【００２１】
本発明の泥土改質剤は、高含水比の泥土（汚泥）であっても効率よく改質（固化）でき、例えば、含水比が１００重量％以上の泥土を改質するために用いる泥土改質剤であってもよい。
【００２２】
本発明には、泥土と前記泥土改質剤とを混合することにより、泥土を改質する方法も含まれる。このような泥土改質方法では、泥土と、珪酸ソーダ及び水溶性高分子とを混合したのち、酸性無機物質を混合してもよい。また、このような泥土改質方法では、酸性無機物質を混合したのち、さらに水硬性物質を混合してもよい。代表的な泥土改質方法では、珪酸ソーダ水溶液１００重量部に対して酸性無機物質２０〜１５０重量部の割合で、かつ泥土１００重量部に対して、珪酸ソーダ水溶液０．５〜１０重量部、水溶性高分子０．０５〜２重量部および水硬性物質５〜４０重量部の割合で混合してもよい。
【発明の効果】
【００２３】
本発明の泥土改質剤では、珪酸ソーダ水溶液と、特定の水溶性高分子と、酸性無機物質とを組み合わせことにより、泥土（例えば、汚泥）を効率よく固化（又は半固化又は減容）するのに有用である。そして、このような本発明の泥土改質剤では、泥土（又は泥土の構成成分）の種類や含水割合（含水比）などにかかわらず、安定して泥土を固化できる。また、本発明の泥土改質剤は、高い含水割合の泥土（例えば、含水汚泥）であっても、比較的少量で効率よく固化できる。さらに、本発明の泥土改質剤は、電解質や有機物を含む泥土などであっても、安定して固化できる。このような本発明の泥土改質剤を用いると、泥土を改質（処理）して容易に再利用できる。
【発明を実施するための最良の形態】
【００２４】
本発明の泥土改質剤は、珪酸ソーダ水溶液と、非ポリアクリル酸系水溶性高分子と、酸性無機物質との特定の組み合わせで少なくとも構成されている。このような組み合わせにより効率よく泥土を固化できる理由は定かではないが、次のように考えられる。すなわち、水溶性高分子は、泥土中の水分を吸収しながら溶解して、懸濁分散する微粒子に吸着するとともに微粒子を凝集させる。しかし、泥土中には、通常、金属イオンが存在しており、このような金属イオンが水溶性高分子の溶解性を低下させる。そこで、珪酸ソーダ水溶液を泥土中に共存させて、この珪酸ソーダ水溶液が前記金属イオンを不活性化することにより、水溶性高分子の溶解性を向上させる。そして、さらに、泥土中に無機酸性物質を共存させ、珪酸ソーダの中和を促進することにより、珪酸（又は珪酸イオン）の生成及び重合が促進し、水溶性高分子が吸着した泥土中の懸濁粒子を強く凝集させ、泥土を効率よく固化（又は減容）できる。
【００２５】
なお、本発明の泥土改質剤（泥土改質用キット）において、各成分（例えば、珪酸ソーダ、水溶性高分子、および酸性無機物質）は、少なくとも泥土（被処理泥土）中に共存させることができればよく、予め組成物（又は混合物）を形成していてもよく、泥土に個別に混合して用いてもよい。すなわち、珪酸ソーダと、水溶性高分子と、酸性無機物質とで泥土改質用キット（泥土改質キット）を構成してもよい。
【００２６】
［珪酸ソーダ水溶液］
珪酸ソーダは、分子式（又は組成式）［Ｎａ２Ｏ・ｎＳｉＯ２・ｘＨ２Ｏ］で表される化合物である。本発明では、一般に「水ガラス」と呼ばれる珪酸ソーダの水溶液（珪酸ソーダ水溶液）を好適に使用でき、このような珪酸ソーダ水溶液において珪酸ソーダは、通常、下記式（１）で表されるモル比ｎが１以上の珪酸ソーダである。
【００２７】
モル比ｎ＝（ＳｉＯ２／Ｎａ２Ｏ）の重量比（％）×１．０３１５    （１）
上記式（１）において、モル比ｎは、１以上であればよく、例えば、１．３〜６．５（例えば、１．８〜６）、好ましくは１．９〜５．５（例えば、２．３〜５．４）、さらに好ましくは２．５〜５．３（例えば、２．８〜５．２）程度であってもよい。
【００２８】
なお、珪酸ソーダ水溶液において、水含有量は、珪酸ソーダ水溶液（又は水ガラス）全体に対して、０．１〜３０重量％、好ましくは０．５〜２０重量％、さらに好ましくは１〜１０重量％程度であってもよい。
【００２９】
このようなモル比ｎが１以上の水ガラスは、日本工業規格（ＪＩＳ規格）（ＪＩＳ  Ｋ  ４１０８）品、例えば、珪酸ソーダ１号、珪酸ソーダ２号、珪酸ソーダ３号、珪酸ソーダ４号、珪酸ソーダ５号などを使用してもよい。これらのＪＩＳ規格品のうち、特に、珪酸ソーダ３号、珪酸ソーダ４号、珪酸ソーダ５号が好ましい。
【００３０】
これらの珪酸ソーダは、単独で又は２種以上組み合わせてもよい。
【００３１】
なお、本発明では、粉末又は固体の珪酸ソーダではなく、珪酸ソーダの水溶液を用いる。粉末状の珪酸ソーダでは、本発明の効果を十分に得ることができない。
【００３２】
［非ポリアクリル酸系水溶性高分子］
非ポリアクリル酸系水溶性高分子（単に、水溶性高分子ということがある）としては、ポリアクリル酸類［又はポリアクリル酸系樹脂、例えば、ポリアクリル酸、アクリル酸と共重合性単量体との共重合体などのアクリル酸を主成分とするポリマー、これらの塩（例えば、ポリアクリル酸ナトリウムなどのアルカリ金属塩など）など］でなければ、特に限定はなく、アニオン性、ノニオン性又はカチオン性のいずれであってもよい。なお、水溶性高分子が、アニオン性又はカチオン性である場合、水溶性高分子は、塩［アルカリ金属（ナトリウム塩、カリウム塩など）などの金属塩、アンモニウム塩、アミン塩など］を形成していてもよい。
【００３３】
代表的な水溶性高分子としては、例えば、合成水溶性高分子［例えば、ビニルアルコール系樹脂（例えば、ポリビニルアルコールなど）、ポリアルキレンオキシド（例えば、ポリエチレンオキシドなど）、ビニルピロリドン系樹脂（例えば、ポリビニルピロリドンなど）、ポリアクリル酸系樹脂、ポリアクリルアミド系樹脂、ビニルエーテル系樹脂（例えば、ポリメチルビニルエーテルなど）など］、半合成水溶性高分子［例えば、水溶性セルロース誘導体（例えば、セルロースエーテル（例えば、メチルセルロース、エチルセルロースなどのアルキルセルロース；カルボキシアルキルセルロース又はその塩；ヒドロキシプロピルメチルセルロース、ヒドロキシエチルメチルセルロースなどのヒドロキシアルキルアルキルセルロース；ヒドロキシエチルセルロース、ヒドロキシプロピルセルロースなどのヒドロキシアルキルセルロースなど）など］、天然水溶性高分子（例えば、ゼラチン、デキストリン、デンプン、グアーガム、ローカストビンガム、ザンサンガム、クインスシードガム、アラビアガム、タラガム、キサンタンガム、カラギーナン、ヒアルロン酸、アルギン酸、これらの塩（例えば、ナトリウム塩などのアルカリ金属塩など）など）などが挙げられる。なお、水溶性高分子は、天然水溶性高分子を含まず、合成水溶性高分子及び／又は半合成水溶性高分子のみで構成してもよい。
【００３４】
これらの水溶性高分子は、単独で又は２種以上組み合わせてもよい。
【００３５】
好ましい水溶性高分子としては、アニオン性の水溶性高分子が挙げられる。アニオン性水溶性高分子は、通常、アニオン性基を有する水溶性高分子であり、このようなアニオン性基としては、例えば、カルボキシル基、スルホン酸基（又はスルホ基）、リン酸基（又はリン酸エステル基）などが挙げられる。アニオン性水溶性高分子は、これらのアニオン性基を単独で又は２種以上組み合わせて有していてもよい。また、これらのアニオン性基は、水溶性高分子において、塩（例えば、ナトリウムなどのアルカリ金属などの金属塩）を形成していてもよい。
【００３６】
具体的なアニオン性水溶性高分子としては、例えば、アニオン性のポリアクリルアミド系樹脂、ポリスチレンスルホン酸又はその塩（例えば、ポリスチレンスルホン酸ナトリウムなど）、ポリエンスルホン酸又はその塩［例えば、ポリイソプレンスルホン酸又はその塩（例えば、ポリイソプレンスルホン酸など）など］、ナフタレンスルホン酸縮合物又はその塩、ポリアルキレンイミン又はその塩（例えば、ポリエチレンイミンザンテート塩など）、カルボキシアルキルセルロース類、デンプン又はその誘導体のアニオン性誘導体（例えば、カルボキシメチル化デンプンなどのカルボキシメチル化誘導体、リン酸化誘導体など）、アルギン酸又はその塩（アルギン酸ナトリウムなど）、アラビアガム、カラギーナン、ヒアルロン酸又はその塩（例えば、ヒアルロン酸ナトリウムなど）などが挙げられる。これらのアニオン性水溶性高分子は、単独で又は２種以上組み合わせてもよい。
【００３７】
好ましいアニオン性水溶性高分子としては、アニオン性の合成水溶性高分子、特に、アニオン性のポリアクリルアミド系樹脂、カルボキシアルキルセルロース類などが挙げられる。
【００３８】
（アニオン性のポリアクリルアミド系樹脂）
アニオン性ポリアクリルアミド系樹脂には、アニオン性基を有するポリアクリルアミド系樹脂、例えば、（i）ポリアクリルアミド系樹脂の加水分解物（又は部分加水分解物）［すなわち、アミド基（又はアクリルアミド単位）の一部が加水分解されたポリアクリルアミド系樹脂］、（ii）アニオン性基を有するアクリルアミド系単量体（例えば、２−アクリルアミド−２−メチルプロパンスルホン酸などのスルホン酸基を有するアクリルアミド系単量体）を少なくともアクリルアミド成分とするポリアクリルアミド系樹脂、（iii）アクリルアミド系単量体とアニオン性基を有する共重合性単量体との共重合体などが挙げられる。なお、アニオン性基は、前記と同様に塩を形成していてもよい。
【００３９】
好ましいアニオン性ポリアクリルアミド系樹脂には、（i）ポリアクリルアミド系樹脂の加水分解物が含まれる。ポリアクリルアミド系樹脂の加水分解物は、泥土の水素イオン濃度（例えば、底質汚泥に含まれる汚水の水素イオン濃度）などにより、凝集性能において影響を受けることが少なく、高い安定性で泥土（微粒子）を凝集させることができる。また、泥土の固化強度を高めることができ、入手の容易性や経済性などの点でも優れている。
【００４０】
前記加水分解物において、ポリアクリルアミド系樹脂としては、アクリルアミド系単量体単独又は共重合体、アクリルアミド系単量体と他の共重合性単量体などが挙げられる。
【００４１】
アクリルアミド系単量体としては、例えば、アクリルアミド、メタクリルアミド、（メタ）アクリルアミド誘導体［Ｎ−イソプロピル（メタ）アクリルアミド、Ｎ，Ｎ−ジメチル（メタ）アクリルアミドなどのＮ−モノ又はジアルキル（メタ）アクリルアミド、Ｎ−メチロール（メタ）アクリルアミドなどのＮ−ヒドロキシアルキル（メタ）アクリルアミド、Ｎ−メトキシメチル（メタ）アクリルアミドなどのＮ−Ｃ１−４アルコキシアルキル（メタ）アクリルアミド、Ｎ−［３−（ジメチルアミノ）プロピル］（メタ）アクリルアミドなどのＮ−ジアルキルアミノアルキル（メタ）アクリルアミドなど］などのアクリルアミド単位を有する単量体が挙げられる。アクリルアミド系単量体は、少なくとも（メタ）アクリルアミド、特にアクリルアミドで構成されているのが好ましい。アクリルアミド系単量体は、単独で又は２種以上組み合わせてもよい。
【００４２】
他の共重合性単量体としては、例えば、スチレン系モノマー（スチレンなど）、α，β−不飽和カルボン酸［マレイン酸、無水マレイン酸、フマル酸、イタコン酸などのモノ又は多価カルボン酸又はその酸無水物など］、（メタ）アクリル酸エステル［（メタ）アクリル酸メチル、（メタ）アクリル酸エチル、（メタ）アクリル酸ブチル、（メタ）アクリル酸２−エチルヘキシルなどの（メタ）アクリル酸Ｃ１−１４アルキルエステル、ヒドロキシエチル（メタ）アクリレート、ヒドロキシプロピル（メタ）アクリレートなどのヒドロキシＣ２−１０アルキル（メタ）アクリレートなど］、シアン化ビニル系単量体［（メタ）アクリロニトリルなど］、カルボン酸ビニルエステル（酢酸ビニルなど）、オレフィン系単量体（エチレン、プロピレンなどのα−Ｃ２−４オレフィンなど）などが挙げられる。これらの他の共重合性単量体は、単独で又は２種以上組み合わせてもよい。
【００４３】
好ましいポリアクリルアミド系樹脂には、ポリアクリルアミド、ポリＮ−イソプロピルアクリルアミド（特に、ポリアクリルアミド）などの少なくともアクリルアミドを重合成分とする重合体が挙げられる。
【００４４】
ポリアクリルアミド系樹脂の加水分解物において、加水分解の割合（又はアニオン化率、加水分解されたアミド基の割合、カルボキシル基の割合）は、アクリルアミド単位全体の５〜７０モル％（例えば、１０〜６０モル％）、好ましくは１５〜５０モル％、さらに好ましくは２０〜４０モル％（例えば、２５〜３５モル％）程度であってもよい。また、前記加水分解物において、加水分解（又はカルボキシル基）の割合は、構成モノマー単位全体の３〜６５モル％、好ましくは８〜５５モル％、さらに好ましくは１０〜４５モル％程度であってもよい。
【００４５】
アニオン性ポリアクリルアミド系樹脂（特に、ポリアクリルアミド系樹脂の加水分解物）の数平均分子量は、例えば、５〜５０００万（例えば、１０〜４５００万）、好ましくは５０〜４０００万（例えば、１００〜３５００万）、さらに好ましくは２００〜３０００万（例えば、５００〜２５００万）、特に１０００万以上（例えば、１２００〜２０００万程度）であってもよい。
【００４６】
（カルボキシアルキルセルロース類）
カルボキシアルキルセルロース類としては、カルボキシアルキルセルロース、カルボキシアルキルセルロース塩などが挙げられる。カルボキシアルキルセルロース類において、カルボキシルアルキルセルロースとしては、例えば、カルボキシメチルセルロース、カルボキシエチルセルロースなどのカルボキシＣ１−２アルキルセルロース、メチルカルボキシメチルセルロースなどのＣ１−４アルキルカルボキシＣ１−２アルキルセルロースなどが挙げられる。また、カルボキシアルキルセルロース塩において、塩としては、アルカリ金属塩（ナトリウム塩、カリウム塩など）、アルカリ土類金属塩（カルシウム塩など）などが挙げられる。
【００４７】
これらのうち、好ましいカルボキシルアルキルセルロース類には、カルボキシルメチルセルロース、カルボキシメチルセルロースのアルカリ金属塩（特にナトリウム塩）などのカルボキシメチルセルロース類が挙げられる。
【００４８】
カルボキシアルキルセルロース類（特に、カルボキシメチルセルロース類）において、カルボキシアルキル基（特にカルボキシメチル基）の平均置換度は、例えば、０．６〜２．５、好ましくは０．７〜２．２、さらに好ましくは０．８〜２．０（例えば、０．９〜１．９）、特に１．０〜１．８（例えば、１．２〜１．７５）程度であってもよく、通常、０．８５以上（例えば、０．８５〜１．７、好ましくは１．１〜１．６程度）であってもよい。なお、「平均置換度」とは、セルロースを構成するグルコース単位の２，３および６位のヒドロキシル基に対する置換度（置換割合）である。このような置換度のカルボキシアルキルセルロース類は、溶解性が良好であり、かつ有機物や電解質を含む泥土であっても、泥土の凝集能力を損なうことなく効率よく泥土を固化できる。
【００４９】
なお、水溶性高分子（例えば、アニオン性水溶性高分子）の１重量％水溶液粘度は、Ｂ型粘度計を用いて、６０ｒｐｍおよび２５℃の条件下で測定したとき、例えば、１０００ｍＰａ・ｓ以上（例えば、１５００〜２００００ｍＰａ・ｓ）、好ましくは２０００ｍＰａ・ｓ以上（例えば、２５００〜１５０００ｍＰａ・ｓ）、さらに好ましくは３０００ｍＰａ・ｓ以上（例えば、３５００〜１００００ｍＰａ・ｓ）、特に４０００〜７０００ｍＰａ・ｓ（例えば、４５００〜５５００ｍＰａ・ｓ）程度であってもよい。
【００５０】
特に、カルボキシアルキルセルロース類（特に、カルボキシメチルセルロース類）の１重量％水溶液粘度は、Ｂ型粘度計を用いて、６０ｒｐｍおよび２５℃の条件下で測定したとき、例えば、１０００ｍＰａ・ｓ以上（例えば、１２００〜１００００ｍＰａ・ｓ）、好ましくは１５００ｍＰａ・ｓ以上（例えば、１８００〜８０００ｍＰａ・ｓ）、さらに好ましくは２０００ｍＰａ・ｓ以上（例えば、２２００〜５０００ｍＰａ・ｓ）、特に２４００〜４０００ｍＰａ・ｓ（例えば、２５００〜３５００ｍＰａ・ｓ）程度であってもよい。このような比較的高い水溶液粘度を有する水溶性高分子は、泥土の凝集性を促進しやすい。
【００５１】
［酸性無機物質］
酸性無機物質（又は無機酸性物質）としては、珪酸ソーダを中和できる限り特に限定されず、例えば、オキソ酸（例えば、硫酸、硝酸など）、ハロゲン化水素又はその水溶液（例えば、塩酸など）、両性元素（例えば、アルミニウム、亜鉛、スズなど）の化合物［例えば、両性元素のハロゲン化物（例えば、塩化アルミニウムなど）、両性元素のオキソ酸塩（例えば、硫酸アルミニウム、カリウムミョウバンなど）、これらの化合物を少なくとも重合成分とする縮合重合体（例えば、ポリ塩化アルミニウムなど）など］、遷移金属化合物［例えば、遷移金属ハロゲン化物（例えば、塩化第二鉄など）、遷移金属のオキソ酸塩（例えば、硫酸チタン、硫酸第二鉄など）などの中程度の原子価（例えば、２〜４程度）を有する遷移金属化合物、これらの化合物を少なくとも重合成分とする縮合重合体（例えば、ポリ硫酸第二鉄、ポリシリカ鉄など）など］などが挙げられる。これらの酸性無機物質は、単独で又は２種以上組み合わせてもよい。
【００５２】
これらの酸性無機物質のうち、酸性アルミニウム化合物（例えば、ポリ塩化アルミニウム、硫酸アルミニウムなど）、酸性鉄化合物（例えば、ポリ硫酸第二鉄など）が好ましく、特に、ポリ塩化アルミニウム（特に、後述の高塩基性ポリ塩化アルミニウム）、ポリ硫酸第二鉄が好ましい。
【００５３】
（ポリ塩化アルミニウム）
ポリ塩化アルミニウムは、下記一般式（又は化学式又は構造式）（２）で表される化合物（重縮合物）である。
【００５４】
［Ａｌ２（ＯＨ）ｎＣｌ６−ｎ］ｍ    （２）
（式中、０＜ｎ＜６、ｍ≦１０である。）
すなわち、アルミニウムイオンは、通常、水溶液中ではアルミニウム原子に６個のＨ２Ｏ分子が配位したアコ錯体［Ａｌ（ＯＨ２）６］３＋として存在しているが、ポリ塩化アルミニウムは、この配位水の解離により、数個のアルミニウムが重縮合した高分子（多核錯体）を形成している。詳細には、アルミニウムに配位しているＨ２Ｏがプロトリシス現象を起こしてＨ＋を放出してＯＨ基に変化し、このＯＨが隣接するアルミニウムに配位した水分子との間に水素結合を形成し、次いで、水分子を失って−ＯＨ−を配したアルミニウムが複数（例えば、２〜３程度）集まって多核錯体を形成することによりポリ塩化アルミニウムが得られるようである。
【００５５】
ポリ塩化アルミニウムの塩基度［ｎ／６×１００で表される値（ｎは式（２）におけるｎと同じ）］は、例えば、２５％以上（例えば、３０〜９９％程度）、好ましくは３５％以上（例えば、４０〜９８％程度）、さらに好ましくは４５％以上（例えば、４５〜９５％程度）であってもよい。なお、高塩基性でないポリ塩化アルミニウムの塩基度の上限は、７０％未満（例えば、６８％以下、好ましくは６５％以下）程度である場合が多い。
【００５６】
特に、本発明では、高塩基性のポリ塩化アルミニウム（高塩基性ポリ塩化アルミニウム）、例えば、塩基度７０％以上（例えば、７２〜９９％程度）、好ましくは７５％以上（例えば、８０〜９８．５％程度）、さらに好ましくは８３％以上［例えば、８５％以上（例えば、８８〜９８％程度）］、特に９０％以上（例えば、９１〜９７％程度）のポリ塩化アルミニウムを好適に用いることができる。
【００５７】
（ポリ硫酸第二鉄）
ポリ硫酸第二鉄は、下記一般式（又は化学式又は構造式）（３）で表され、前記ポリ塩化アルミニウムの場合と同様に、数個の鉄が重縮合した化合物（重縮合物）である。
【００５８】
［Ｆｅ２（ＯＨ）ｎ（ＳＯ４）３−ｎ／２］ｍ    （３）
（式中、０＜ｎ＜２、ｍはｎの関数である。）
上記式（３）において、ｎは、例えば、０．１〜１．８、好ましくは０．２〜１．５、さらに好ましくは０．３〜１程度であってもよい。
【００５９】
なお、酸性無機物質は、固体状であってもよく、液体状であってもよい。液体状の酸性無機物質は、珪酸ソーダ（水溶液）と速やかに反応するため、好適に用いることができる。通常、ポリ塩化アルミニウム、ポリ硫酸第二鉄などの縮合物（重縮合物）は、水（又は水分子）を含む液体状の形態であり、液体状の酸性無機物質として好適に用いることができる。
【００６０】
酸性無機物質（固体状又は液体状の酸性無機物質）の割合は、珪酸ソーダ水溶液１００重量部に対して、例えば、２０〜１５０重量部、好ましくは３０〜１００重量部、さらに好ましくは４０〜８０重量部程度であってもよい。
【００６１】
［水硬性物質］
本発明の泥土改質剤は、さらに、水硬性物質で構成してもよい。水硬性物質（水硬性成分）としては、例えば、気硬性セメント［例えば、気硬性単味セメント（例えば、焼セッコウ、無水セッコウプラスターなどのセッコウ類；生石灰、消石灰、ドロマイトプラスターなどの石灰類など）、気硬性混合セメント（例えば、マグネシアセメントなど）］、水硬性セメント［例えば、水硬性単味セメント（例えば、（普通）ポルトランドセメント、早強ポルトランドセメントなどのポルトランドセメント類；アルミナセメント、石灰アルミナセメントなどのアルミナセメント類など）、水硬性混合セメント（例えば、石灰スラグセメント、石灰火山灰セメントなどの石灰混合セメント類；高炉セメント、シリカセメント、ポゾランセメント、フライアッシュセメントなどの混合ポルトランドセメント類など］などが挙げられる。
【００６２】
また、泥土改質剤に改質（処理）された泥土のｐＨを中性域にする必要がある場合には、半水石膏を最も好適に使用することができる。半水石膏とは、組成式「ＣａＳＯ４・１／２Ｈ２Ｏ」で表される半水和物である。半水石膏の結晶構造は、通常、三方晶であってもよい。また、半水石膏は、α型半水石膏（例えば、α石膏、硬質石膏、硬質半水石膏、高強度焼石膏など）であってもよく、β型半水石膏（例えば、β石膏、焼石膏、普通石膏、鋳込用石膏など）などであってもよい。
【００６３】
これらの水硬化性物質は単独で又は二種以上組み合わせて使用できる。
【００６４】
なお、本発明の泥土改質剤は、本発明の作用を阻害しない範囲で、さらに、高吸水性樹脂、無機多孔性物質（例えば、ゼオライト、パーライト、バーミキュライト、モンモリロナイトなど）、有機物粉末（例えば、木粉、籾殻粉末、椰子殻粉末、胡桃粉末など）などの他の成分で構成してもよい。
【００６５】
［泥土改質方法］
本発明の泥土改質剤は、泥土（含水泥土）を固化（又は改質）するための改質剤として有用である。具体的には、本発明の泥土改質方法では、泥土と前記泥土改質剤とを混合することにより、泥土を改質（又は固化）する。
【００６６】
泥土（又は泥土を構成する成分）としては、特に限定されず、例えば、土砂［例えば、砂土類（例えば、壌質砂土、砂土）、壌土類（例えば、壌土、砂壌土、微砂質壌土）、埴壌土類（例えば、埴壌土、砂質埴壌土、微砂質埴壌土）、埴土類（例えば、軽埴土、砂質埴土、微砂質埴土、重埴土）など］、粘土、泥［例えば、土砂を含む泥（又は土砂が堆積した堆積物）］などで構成されていてもよい。泥土は、これらを単独で又は二種以上組み合わせて構成されていてもよい。
【００６７】
泥土の含水比は、例えば、２５〜５００重量％、好ましくは５０〜４５０重量％程度の範囲から選択できる。特に、本発明では、高含水比、例えば、１００重量％以上（例えば、１２０〜４００重量％程度）、好ましくは１５０重量％以上（例えば、１８０〜３００重量％程度）、特に２５０重量％以上（例えば、２８０〜５００重量％程度）の含水比の泥土であっても効率よく固化できる。
【００６８】
なお、泥土の含水比は、ＪＩＳ  Ａ  １２０３（含水比試験方法）に基づいて測定され、「［水（ｇ）／固形分（ｇ）］×１００」で表すことができる。
【００６９】
また、本発明の泥土改質剤は、電解質や有機物を含む泥土（例えば、泥）であっても固化できる。例えば、泥土は、固形分全体に対して、４０重量％以下（例えば、１〜３５重量％程度）、好ましくは３０重量％以下（例えば、５〜２５重量％程度）、さらに好ましくは８〜２０重量％程度の有機物を含む泥土であってもよい。なお、泥土における有機物の含有割合は、ＪＳＦ  Ｔ  ２２１（土質工学会）に基づいて測定することができる。
【００７０】
本発明の泥土改質方法において、前記泥土改質剤の全成分は、最終的に泥土と混合できればよく、（i）泥土改質剤の構成成分（例えば、珪酸ソーダ水溶液、非ポリアクリル酸系水溶性高分子、および酸性無機物質）を予め含む混合物（組成物）と泥土とを混合してもよく、（ii）泥土に対して、泥土改質剤の構成成分を順次混合してもよい。例えば、泥土（被改質泥土、対象泥土）と、珪酸ソーダ水溶液及び非ポリアクリル酸系水溶性高分子とを混合したのち、得られた混合物に酸性無機物質を混合してもよい。このような方法により、珪酸ソーダの反応を促進しつつ、珪酸ソーダによりアルカリ性に変化した泥土のｐＨを中性域に調整でき、より一層効率よく泥土の固化又は減容を促進できる。
【００７１】
また、前記泥土改質方法では、通常、水硬性物質を混合することにより、固化（又は減容）された泥土を得ることができる。水硬性物質は、珪酸ソーダ水溶液、水溶性高分子、酸性無機物質などと予め混合した混合物として泥土と混合してもよく、通常、効率よく固化させるため、これらの成分を泥土と混合したのち、水硬性物質を混合する場合が多い。例えば、泥土と、珪酸ソーダ水溶液及び水溶性高分子とを混合し、さらに酸性無機物質を混合したのち、水硬性物質を混合してもよい。
【００７２】
混合は、通常、攪拌下で行ってもよく、慣用の混合機（モルタルミキサーなど）を用いて行ってもよい。
【００７３】
泥土に対する泥土改質剤の割合（混合割合）は泥土の種類や含水比、さらに有機物や電解質の含有量などに応じて適宜選択できる。例えば、珪酸ソーダ水溶液の割合は、泥土（改質される泥土、被改質泥土、固化に供される泥土）１００重量部に対して、０．５〜１０重量部、好ましくは１〜８重量部、さらに好ましくは２〜６重量部程度であってもよい。なお、珪酸ソーダの割合（体積割合）は、泥土１ｍ３に対して、１〜１００Ｌ（０．００１〜０．１ｍ３）、好ましくは３〜８０Ｌ（０．００３〜０．０８ｍ３）、さらに好ましくは５〜５０Ｌ（０．００５〜０．０５ｍ３）程度であってもよい。
【００７４】
また、水溶性高分子の割合は、泥土１００重量部に対して、０．０５〜２重量部、好ましくは０．１〜１重量部、さらに好ましくは０．２〜０．８重量部程度であってもよい。
【００７５】
水硬性物質の割合は、泥土１００重量部に対して、５〜４０重量部、好ましくは１０〜３０重量部、さらに好ましくは１５〜２５重量部程度であってもよい。
【００７６】
さらに、水硬性物質の割合は、泥土１００重量部に対して、例えば、５〜４０重量部、好ましくは１０〜３０重量部、さらに好ましくは１５〜２５重量部程度であってもよい。
【００７７】
なお、前記のように、泥土改質剤の混合割合は、泥土の含水比、シルト、粘土および砂礫分の種類や比率、電解質含有量、有機物含有量によって適宜調整できる。例えば、泥土が、含水比が２００重量％で、電解質、有機物質及び砂礫を含まず粘土分だけを含む泥土である場合、泥土１ｍ３に対し、珪酸ソーダ水溶液を１０〜４０Ｌ程度、水溶性高分子を３〜１０ｋｇ程度、酸性無機物質３〜３０Ｌ程度を目安として混合してもよい。混合量が少なすぎると、凝集・固化作用が充分でなく、混合量が多すぎても凝集・固化作用に大きな変化が無く、コスト的に不利である。
【産業上の利用可能性】
【００７８】
本発明の泥土改質剤は、泥土（例えば、汚泥）を効率よく、そして、安定して固化（半固化、減容化）できる。特に、本発明の泥土改質剤を用いると、従来の方法では、固化処理が困難であった有機物や水を高い割合で含む泥土（特に汚泥）であっても良好に固化処理をすることができる。このような泥土としては、例えば、ボーリング工事、構造物基礎工事、地下トンネル掘削工事、浚藻などの土木工事で発生する泥土（含水汚泥）、水中に堆積している水中泥状堆積物（いわゆるヘドロなど）などが挙げられる。
【００７９】
このように、本発明の泥土改質剤（及び泥土改質剤）は、処理に供される泥土又は汚泥［特に、高含水比の泥土、電解質や有機物を含む泥土］を、盛土用、裏込め用、埋戻し用、農地用などの用途に再利用するのに有用である。
【実施例】
【００８０】
以下に、実施例に基づいて本発明をより詳細に説明するが、本発明はこれらの実施例によって限定されるものではない。
【００８１】
［調製例（モデル汚泥の調製）］
（調製例１）粘土／水系汚泥
容器に水道水３０ｋｇを計量し、水道水を撹拌羽根で撹拌させながら笠岡粘土（市販品）１５ｋｇをゆっくりと添加、２時間撹拌した後一昼夜静置させたものを対象汚泥とした。含水比は２００％、比重は１．３０であった。
【００８２】
（調製例２）粘土／海水系汚泥
容器に人工海水３０Ｌを計量し、人工海水を撹拌羽根で撹拌させながら笠岡粘土（市販品）１５ｋｇをゆっくりと添加、２時間攪拌した後一昼夜静置させたものを対象汚泥とした。含水比は２００％、比重は１．３６であった。
【００８３】
なお、人工海水は、容器に水道水２５Ｌを計量し、水道水を撹拌羽根で撹拌させながらアクアマリンＳ（八洲薬品株式会社製、２５Ｌ用）１袋（約１ｋｇ）をゆっくりと添加、２時間攪拌した後一昼夜静置させて調製した。
【００８４】
（実施例１）
調製例１で得られた粘土／水系のモデル汚泥２Ｌをモルタルミキサー容器に量り込み、容器をモルタルミキサー（ＪＩＳ  Ｒ  ５２０１「セメントの物理試験方法」記載、低速；自転毎分１４０±５回転  公転  約６２回転）にセットした。そして、ミキサーを低速で撹拌しながら、３号珪酸ソーダ水溶液（富士化学（株）製、商品名「３号珪酸ソーダ」）３０ｍＬ、アニオン性ポリアクリルアミド（数平均分子量約１，６００×１０４、アニオン化率約３０〜３３％、三井アクアポリマー（株）製、商品名「アコフロックＡ１３０」）６ｇを添加した。添加後、低速で１分間撹拌混合し、さらにポリ硫酸第二鉄（ラサ工業（株）製）１４ｍｌを添加し、３０秒間撹拌混合を行った。最後に普通ポルトランドセメント２００ｇをゆっくりと添加し、３０秒間撹拌混合して処理土を得た。得られた処理土をステンレス製バット（縦２８ｃｍ、横２２ｃｍ、高さ５ｃｍ）に移し替え、２０℃に温調された室内において、４日間自然乾燥養生し、改質された処理土（改質処理土）を得た。
【００８５】
（実施例２）
実施例１において、アニオン性ポリアクリルアミド６ｇに代えて、カルボキシメチルセルロース（カルボキシメチル基の平均置換度ＤＳ＝１．５４、１重量％水溶液粘度２７３０ｍＰａ・ｓ、ダイセル化学工業（株）製、商品名「ＤＰ３１」）１０ｇを使用し、ポリ硫酸第二鉄の使用量を１４ｍＬから２４ｍＬに代えたこと以外は、実施例１と同様にして改質された処理土を得た。
【００８６】
（実施例３）
実施例１において、ポリ硫酸第二鉄１４ｍＬに代えて、高塩基性ポリ塩化アルミニウム（塩基度８３％、大明化学工業（株）製、商品名「アルファイン８３」）４０ｍＬを使用したこと以外は、実施例１と同様にして改質された処理土を得た。
【００８７】
（実施例４）
実施例１において、３号珪酸ソーダ水溶液の使用量を３０ｍＬから８０ｍＬに代え、アニオン性ポリアクリルアミドの使用量を６ｇから１２ｇに代え、ポリ硫酸第二鉄の使用量を１４ｍＬから２６ｍＬに代え、普通ポルトランドセメントの使用量を２００ｇから３００ｇに代え、モデル汚泥を調製例２で得られた粘土／海水系のモデル汚泥に代えたこと以外は、実施例１と同様にして改質された処理土を得た。
【００８８】
（実施例５）
実施例４において、アニオン性ポリアクリルアミド１２ｇに代えて、カルボキシメチルセルロース（カルボキシメチル基の平均置換度ＤＳ＝１．５４、１重量％水溶液粘度２７３０ｍＰａ・ｓ、ダイセル化学工業（株）製、商品名「ＤＰ３１」）１６ｇを使用し、ポリ硫酸第二鉄の使用量を２６ｍＬから３０ｍＬに代えたこと以外は、実施例４と同様にして改質された処理土を得た。
【００８９】
（実施例６）
実施例４において、ポリ硫酸第二鉄２６ｍＬに代えて、高塩基性ポリ塩化アルミニウム（塩基度８３％、大明化学工業（株）製、商品名「アルファイン８３」）５０ｍＬを使用したこと以外は、実施例４と同様にして改質された処理土を得た。
【００９０】
（比較例１）
調製例１で得られた粘土／水系のモデル汚泥２Ｌをモルタルミキサー容器に量り込み、容器をモルタルミキサー（ＪＩＳ  Ｒ  ５２０１「セメントの物理試験方法」記載、低速；自転毎分１４０±５回転  公転  約６２回転）にセットした。そして、ミキサーを低速で撹拌しながら、アニオン性ポリアクリルアミド（数平均分子量約１，６００×１０４、アニオン化率約３０〜３３％、三井アクアポリマー（株）製、商品名「アコフロックＡ１３０」）６ｇを添加した。添加後、低速で１分間撹拌混合したのち、普通ポルトランドセメント２００ｇをゆっくりと添加し、３０秒間撹拌混合して処理土を得た。得られた処理土をステンレス製バット（縦２８ｃｍ、横２２ｃｍ、高さ５ｃｍ）に移し替え、２０℃に温調された室内において、４日間自然乾燥養生し、改質された処理土を得た。
【００９１】
（比較例２）
比較例１において、アニオン性ポリアクリルアミド６ｇに代えて、カルボキシメチルセルロース（カルボキシメチル基の平均置換度ＤＳ＝１．５４、１重量％水溶液粘度２７３０ｍＰａ・ｓ、ダイセル化学工業（株）製、商品名「ＤＰ３１」）１０ｇを使用したこと以外は、比較例１と同様にして改質された処理土を得た。
【００９２】
（比較例３）
比較例１において、アニオン性ポリアクリルアミドの使用量を６ｇから１２ｇに代え、普通ポルトランドセメントの使用量を２００ｇから３００ｇに代え、モデル汚泥を調製例２で得られた粘土／海水系のモデル汚泥に代えたこと以外は、比較例１と同様にして改質された処理土を得た。
【００９３】
（比較例４）
比較例３において、アニオン性ポリアクリルアミド１２ｇに代えて、カルボキシメチルセルロース（カルボキシメチル基の平均置換度ＤＳ＝１．５４、１重量％水溶液粘度２７３０ｍＰａ・ｓ、ダイセル化学工業（株）製、商品名「ＤＰ３１」）１６ｇに代えたこと以外は、比較例３と同様にして改質された処理土を得た。
【００９４】
（比較例５）
実施例２において、ポリ硫酸第二鉄の添加量を０ｇとしたこと以外は、実施例２と同様にして、改質された処理土を得た。
【００９５】
（比較例６）
実施例２において、３号珪酸ソーダ水溶液の添加量を０ｇとしたこと以外は、実施例２と同様にして、改質された処理土を得た。
【００９６】
（比較例７）
実施例６において、アニオン性ポリアクリルアミド１２．０ｇをポリアクリル酸ソーダ（ポリアクリル酸のカルボキシル基の７０％が中和された部分中和物、日本純薬（株）製、商品名「アロンビスＡＨ」、数平均分子量３５０×１０４〜４４０×１０４）１２．０ｇに代え、高塩基性ポリ塩化アルミニウム５０ｍＬに代えて、ポリ硫酸第二鉄（ラサ工業（株）製）５０ｍＬを使用したこと以外は、実施例６と同様にして改質された処理土を得た。
【００９７】
（比較例８）
実施例１において、３号珪酸ソーダ水溶液３０ｍｌに代えて、粉末珪酸ソーダ（日本化学工業（株）製、粉末珪酸ソーダ３号）１０ｋｇを用いたこと以外は、実施例１と同様にして改質された処理土を得た。
【００９８】
実施例および比較例で得られた改質処理土（改質土）のコーン指数を、（財）先端建設技術センター編「建設汚泥リサイクル指針」（発行所；（株）大成出版社、第４２頁）記載の試験方法にしたがって測定した。
【００９９】
なお、コーン指数は、粘性土の変形・強度特性を求めるために利用されており、一般的には、２００ｋＮ／ｍ２以上であれば、標準仕様のダンプトラックなどでの運搬が可能になり、また、処理土としての再利用が可能になるとされている。
【０１００】
結果を表１に示す。
【０１０１】
なお、表１において、「ＰＡＣ」とは「ポリ塩化アルミニウム」を意味し、珪酸ソーダ（水溶液）、水溶性高分子、および酸性無機物質の割合は、泥土（汚泥）１ｍ３あたりの割合を示す。
【０１０２】
【表１】
2007126558.tif 000002